"a一般式I[式中、X1は-O-又はS-であり、X2は-O-又はS-であり、E及びE’は、同一又は異なっていて、6~24個の炭素原子を含むアリーレン基を表し、A及びA’は、同一又は異なっていて、一般式[式中、Bは、O、S、CH2、CCH32、CCF32、SO2又はCOである]の一置換1,4-フェニレンを表し、n及びmは独立に1~3の整数であり、o及びpは、0、1又は2であり、そしてrは0又は1である]の反復単位を有するポリアリーレンポリエーテル、少なくとも1つ以上の芳香環及び1つ又は複数のイミド基IIをそれ自体として又はそのアミド酸形態II‘で含む反復単位を含むポリイミド又はハロゲン化ポリマーからなる群から選択されるポリマーを、成分aとbの総重量に対して少なくとも10重量、及びbb1少なくとも1種の金属M1を含む少なくとも1種の無機化合物C1を含む少なくとも1つのコアと、b2少なくとも1種の金属M2を含む少なくとも1種の無機化合物C2を含むシェルとを含む少なくとも1つのコア/シェル粒子であって、前記化合物C1が、酸化物、オキシフルオリド、オキシヒドロキシフルオリド及びそれらの組合せの群から選択され、前記化合物C2が、前記化合物C1とは独立に、酸化物、フッ化物、オキシフルオリド、オキシヒドロキシフルオリド及びそれらの組合せからなる群から選択され、前記金属M1が、Zn、Ti、Zr、Ce又はそれらの組合せからなる群から選択され、前記金属M2が、Si、Mg、Ca、Sr及びそれらの組合せからなる群から選択され、前記コア中の前記金属M1と前記シェル中の前記金属M2とのモル比が0.1:1から1.7:1の範囲内であり、そして前記コアシェル粒子の平均粒径が300nm以下である、少なくとも1つのコア/シェル粒子を、aの重量に対して0.1重量~100重量含む、ポリマー組成物。前記ポリマーaが、式III又はIII’[式中、Ar’は、少なくとも1つの芳香環を含む部分を表す]の反復単位を含むポリイミドである、請求項1に記載のポリマー組成物。前記ポリマーaがポリアリールエーテルスルホンである、請求項1に記載のポリマー組成物。前記ポリアリールエーテルスルホンがポリフェニルスルホンである、請求項3に記載のポリマー組成物。前記ポリマーaがハロゲン化ポリマーである、請求項1に記載のポリマー組成物。前記ハロゲン化ポリマーが塩化ビニリデンのホモポリマー又はコポリマーである、請求項5に記載のポリマー組成物。前記ハロゲン化ポリマーがパーハロフルオロポリマーである、請求項5に記載のポリマー組成物。前記コア/シェル粒子が、少なくとも1種の金属M1と少なくとも1種の元素E1と任意選択的な少なくとも1種の金属M1’とから構成される少なくとも1種の無機化合物C1を含む少なくとも1つのコアを含み、前記金属M1が、Zn、Ti、Zr、Ce及びそれらの組合せからなる群から選択され、前記元素E1が、酸素、フッ素、水素及びそれらの組合せからなる群から選択され、前記金属M1’が前記金属M1以外の任意の金属である、請求項1~7のいずれか一項に記載のポリマー組成物。前記コアシェル粒子が、少なくとも1種の金属M2と少なくとも1種の元素E2と任意選択的な少なくとも1種の金属M2’とから構成される少なくとも1種の無機化合物C2を含むシェルを含み、前記金属M2が、Si、Mg、Ca、Sr及びそれらの組合せからなる群から選択され、前記元素E2が、酸素、フッ素、水素及びそれらの組合せからなる群から選択され、前記金属M2’が前記金属M2以外の任意の金属である、請求項1~8のいずれか一項に記載のポリマー組成物。前記金属M1’が化合物C1中に存在する、請求項1~9のいずれか一項に記載のポリマー組成物。前記金属M2’が化合物C2中に存在する、請求項1~10のいずれか一項に記載のポリマー組成物。金属M1’が化合物C1’中に存在し、前記化合物C1’が少なくとも1種の金属M1’及び少なくとも1種の元素E1’から構成され、E1’が、酸素、フッ素、水素及びそれらの組合せからなる群から選択される、請求項1~11のいずれか一項に記載のポリマー組成物。金属M2’が化合物C2’中に存在し、前記化合物C2’が少なくとも1種の金属M2’及び少なくとも1種の元素E2’から構成され、E2’が、酸素、フッ素、水素及びそれらの組合せからなる群から選択される、請求項1~12のいずれか一項に記載のポリマー組成物。前記コア/シェル粒子bが被覆されかつ/又はグラフト化されている、請求項1~13のいずれか一項に記載のポリマー組成物。請求項1~14のいずれか一項に記載のポリマー組成物を含む光起電モジュール。上記のことから、特に、分散性、ポリマーマトリックス中のコア/シェル粒子の均質な分散及び、該当する場合には組成物の透明度の観点から、十分満足のゆく結果をもたらすコア/シェル粒子を含むポリマー組成物は、依然として必要とされていることが明らかになる。本発明の目的は、前述の成分を含みかつ全体的特性が改善されたポリマー組成物を提供することであった。この目的は、a一般式I[式中、X1は-O-又はS-であり、X2は-O-又はS-であり、E及びE’は、同一又は異なっていて、6~24個の炭素原子を含むアリーレン基を表し、A及びA’は、同一又は異なっていて、一般式[式中、Bは、O、S、CH2、CCH32、CCF32、SO2又はCOである]の一置換1,4-フェニレンを表し、n及びmは独立に1~3の整数であり、o及びpは、0、1又は2であり、そしてrは0又は1である]の反復単位を有するポリアリーレンポリエーテル、少なくとも1つ以上の芳香環及び1つ又は複数のイミド基IIをそれ自体として又はそのアミド酸形態II’で含む反復単位を含むポリイミド、又はそれらのハロゲン化ポリマー又は混合物からなる群から選択されるポリマーを、成分aとbの総重量に対して少なくとも10重量、及びbb1少なくとも1種の金属M1を含む少なくとも1種の無機化合物C1を含む少なくとも1つのコアと、b2少なくとも1種の金属M2を含む少なくとも1種の無機化合物C2を含むシェルとを含む少なくとも1つのコア/シェル粒子であって、化合物C1が、化合物C2とは独立に、酸化物、オキシフルオリド、オキシヒドロキシフルオリドoxyhydroxyfluorides及びそれらの組合せの群から選択され、化合物C2が、酸化物、フッ化物、オキシフルオリド及びオキシヒドロキシフルオリドからなる群から選択され、金属M1が、Zn、Ti、Zr、Ce又はそれらの組合せからなる群から選択され、金属M2が、Si、Mg、Ca、Sr及びそれらの組合せからなる群から選択され、コア中の金属M1とシェル中の金属M2とのモル比が0.1:1~1.7:1の範囲内であり、そしてコア/シェル粒子の平均粒径が300nm以下である、少なくとも1つのコア/シェル粒子を、aの重量に対して0.1重量~100重量含む、ポリマー組成物によって達成される。本発明による好ましいポリマー組成物は、従属請求項及び以下に詳述される。本発明に関連して行われた徹底的な研究の結果、驚くべきことに、コア/シェル粒子b中のコア金属原子とシェル金属原子とのモル比が、そのような粒子を含むポリマー組成物の最終特性に影響を及ぼすことが見いだされた。式Iの反復単位を有するポリアリーレンポリエーテルは、当業者に知られており、様々な商品として入手可能である。式Iのポリマーの第1の好ましい群は、以下、ポリアリールエーテルスルホンと呼ぶが、これは、本発明において、少なくとも5の反復単位RUが少なくとも1つのアリーレン基、少なくとも1つのエーテル基-O-及び少なくとも1つのスルホン基-SO2-を含む1つ又は複数の式から得られる、式Iのポリマーに当てはまることを意図している。ポリアリールエーテルスルホンの第1の好ましい群は、式Ia[式中、変数は、式Iに関して上で定義したとおりの意味を有する]の反復単位を含む。好ましくは、ポリアリールエーテルスルホンは、少なくとも50、好ましくは少なくとも75、好ましくは少なくとも90、より好ましくは少なくとも95の、上で定義した反復単位を含む。もっとも好ましくは、ポリアリールエーテルスルホンは、そのような反復単位特に式Iaの反復単位を唯一の反復単位として含む。ポリアリールエーテルスルホンは、多くの場合、重縮合によって、特に少なくとも1種のジハロジフェニルスルホンと少なくとも1種のジオールジヒドロキシモノマーとの縮重合によって得られる。ある特定の実施形態によれば、好適なポリアリールエーテルスルホンは、エーテル又はチオエーテル単位を介して結合した反復単位PhSO2Phk[式中、kは1~3の範囲であるか、又はこの範囲内の分数であってよい]を含む。好ましくは、このタイプのポリアリールエーテルスルホンは、そのほかに、そのように結合された反復単位Phl[式中、lは1~3の範囲であり、またこの範囲内の分数であってよく、そのような基Phは化学単結合又はSO2-以外の二価の基-CO-などであるが、これに限定されないを介して線状に結合されているか、又は縮合している]を含む。Phは、フェニレン、特にp-フェニレン又は1,4-フェニレンを表す。分数は、k又はlが様々な値である単位を含む所与のポリマー鎖の平均値を指す。実施形態によっては、ポリアリールエーテルスルホンは、平均で最初のタイプの少なくとも2つの単位が、存在する各ポリマー鎖において互いに直接連続しており、その2つの単位が好ましくは1:99~99:1、特に10:90~90:10の比率で存在するような、PhSO2Phk及びPhlの相対的割合を有する。典型的には、ポリマーは、25~50の反復単位Phlを含み、残りはPhSO2Phkの単位で形成される。ポリアリールエーテルスルホンの幾つかの特定の例では、反復単位は、2つの基PhSO2Phが、エーテル又はチオエーテル基を介して単位Phlに結合している硫黄及び酸素は単位によって異なりうる反復単位を含むことができる。これらの単位の両方が存在する場合、それらの比率は、好ましくは10:90から80:20の間、より好ましくは10:90から55:45の間である。ポリアリールエーテルスルホンを特徴付けることのできる別の手段は、100×SO2の重量/平均繰り返し単位の重量で定義されるSO2の重量パーセント含量を示すことである。この式に従って計算した場合、好ましいSO2含量は少なくとも12、好ましくは13~32の範囲である。特に有利には、ポリアリールエーテルスルホンは、4,4’-ジクロロジフェニルスルホンと所望のコモノマーとの重縮合で合成して、所望のポリマー反復単位を生じさせることができる。4,4’-ジクロロジフェニルスルホンとの共重合用のコモノマーの好ましい群は、以下の表にジヒドロキシモノマーとして示してある。2,2’-ビスp-ヒドロキシフェニルプロパンしばしば、ビスフェノールAとも呼ばれる及び4,4’-ジヒドロキシジフェニルスルホン及びそれらの混合物は、上記の表の中の特に好ましいコモノマーの第1群であり、これは一般的にPSU及びPESと呼ばれる生成物を生み出し、市販されており、とりわけSolvayAdvancedPolymersからUdel登録商標及びVeradel登録商標という商品名で市販されている。さらに好ましいモノマーは、式の4,4’-ビス4’’-ヒドロキシベンゼンスルホニルジフェニルである。前述のすべてのモノマーにおいて、ヒドロキシ基は、原則としてSH基によって置換することができ、こうしてそれぞれのポリアリーレンポリチオエーテルが生じる。あるいはまた、ポリアリールエーテルスルホンは、求核合成nucleophilicsynthesisによってハロフェノール又はハロチオフェノールから得ることができる。いずれの求核合成でも、ハロゲンは好適な触媒例えば、銅触媒によって活性化されうる。ハロゲンが電子吸引基によって活性化される場合、触媒の使用を省くことができることが多い。フッ素化合物は一般に塩素化合物よりも活性である。好ましくは、求核合成は、わずかにモル過剰の好ましくは、化学量論量を最高で10モル超えるまでの範囲の1種又は複数種のアルカリ金属炭酸塩の存在下で、芳香族スルホン溶媒中において実施される。反応温度は一般に150~350°Cの範囲内である。ポリアリールエーテルスルホンの製造方法の例示的な例及びそれぞれのポリマーの例は、米国特許第4,065,437号明細書;米国特許第4,108,837号明細書;米国特許第4,175,175号明細書;米国特許第4,839,435号明細書;米国特許第5,434,224号明細書及び米国特許第6,229,970号明細書これらを本明細書に援用するに記載されている。ポリアリールエーテルスルホンの分子量は、溶融又は熱成形条件下において、例えば、射出成形、押し出し、シート成形などによって実際的な加工ができるようにして、所望の物理的、機械的及び光学的性質を有する成形品、造形品formedarticles及び/又は押出品が得られるような、任意の範囲であってよい。好ましくは、数平均分子量は、約2,000~約60,000の範囲内である。少なくとも9,000、好ましくは少なくとも10,000の数平均分子量、例えば、9,000~35000の範囲、好ましくは11,000~35,000の範囲の平均分子量が好ましい。しかし、ある特定の用途では、分子量はもっと低くてもよく、例えば、3,000~11,000の範囲、好ましくは3,000~9,000の範囲であってよい。分子量は、ASTMD-5296-05に従って、溶媒としてジクロロメタンを用い、またポリスチレン校正標準を用いたゲル浸透クロマトグラフィーによって求めることができる。ポリアリールエーテルスルホンの溶融流量は、好ましくは小さく、例えば、2~40g/10分の範囲、好ましくは8~30g/10分の範囲、より好ましくは10~30g/10分、もっとも好ましくは14~28g/10分の範囲である。溶融流量は、ASTMD-1238に従って、365°Cの温度及び5kgの荷重で測定する。ポリアリールエーテルスルホンは、典型的には非晶質ポリマーであり、したがって普通はガラス転移温度を有する。好ましくは、ポリアリールエーテルスルホンは、ガラス転移温度が少なくとも150°C、好ましくは少なくとも160°C、さらにより好ましくは少なくとも175°Cである。好ましい実施形態では、ガラス転移温度は、190~230°Cの範囲内か又は230~280°Cの範囲内にある。ガラス転移温度は任意の好適な技法で測定でき、示差走査熱分析はガラス転移温度を測定するのに好ましい方法である。好ましくは、測定は以下の加熱/冷却サイクルに従って行う:室温から350°Cへの10°C/分の速度での1回目の加熱、続いて350°Cから室温への20°C/分での冷却、続いて室温から350°Cへの10°C/分での2回目の加熱である。測定は2回目の加熱の間に行う。測定は好ましくは、転移域の上で曲線に対して最初の接線を引き、転移域の下で曲線に対して2番目の接線を引くことによる、熱流曲線に対する接線作成手順tangentialconstructionprocedureで行う。これらの接線間の中間の曲線における温度がガラス転移温度である。ポリアリールエーテルスルホンは、上で定義した単位に加えて、50モルまでの、好ましくは25モルまでの他の反復単位好ましくは、表1に示したモノマーから得られるものを含むことができる。この場合、上述のSO2含量は、ポリマー全体を指す。ポリアリールエーテルスルホンがコポリマーである場合、0~100重量がランダムで、0~100重量がブロックである構造を有していてよいここで、重量は、コポリマーの全重量に対する重量を指す。好ましくは、コポリマー形態である場合、ポリアリールエーテルスルホンは、20~80重量、より好ましくは30~70重量、もっとも好ましくは40~60重量のランダム構造を有し、残りがブロック構造である。ランダム/ブロック構造は、1H及び13CNMR分光法の手法、特に2-DNMR分光法1H-1HCOSY、1H-13CHSQC、1H-13CHMBC及び1-D-1H及び13C-NMR手法を含むによって求めることができる。上述のもののほかに、さらなる反復単位の好ましい群は、以下のものである。上式において、Q及びQ’は同じであっても異なっていてもよく、好ましくはCO又はSO2であり、nは0~3の範囲であり但し、QがSO2である場合、nは0ではない、mは1、2又は3の値を有する。本発明によるポリマー組成物のポリマーマトリックスとして特に好適なある特定のポリアリールエーテルスルホンを、ここで実施形態E1~E4として説明する。実施形態E1実施形態E1では、ポリアリールエーテルスルホンは、いわゆるポリビフェニルエーテルスルホンであり、これは本発明においては、50を超える反復単位が、任意選択で置換される少なくとも1種のp-ビフェニレン基少なくとも1つのエーテル基-O-及び少なくとも1つのスルホン基-SO2-を含む反復単位である重縮合ポリマーを意味することを意図している。ビフェニレン単位は非置換であってよいか、又は1つ又は複数の置換基で置換されていてよい。置換基は、特に、ハロゲン原子、C1~C12アルキル、C1~C24アルキルアリール、C1~C24アラルキル、C6~C18アリール、及びC1~C12アルコキシ基から選択できる。好ましい置換基は、ハロゲン原子、特にフッ素原子である。好ましくは、ポリビフェニルエーテルスルホンは、以下の式を有する1つ又は複数の反復単位を有する。[式中、R1~R4は、-O-、-SO2-、-S-、又はCO-のいずれかであるが、但し、R1~R4の少なくとも1つが-SO2-であり、R1~R4の少なくとも1つが-O-であることを条件とし;Ar1、Ar2及びAr3は、6~24個の炭素原子を含むアリーレン基であり、好ましくはフェニレン又はp-ビフェニレンであり;そしてa及びbは0又は1のいずれかである]より好ましくは、ポリビフェニルエーテルスルホンの反復単位は、以下の式2~6から以下のこの順序で選択される。さらにより好ましくは、ポリビフェニルエーテルスルホンの反復単位は、上記の式2、4又は6のポリビフェニルエーテルスルホン又はこれらの反復単位の組合せから選択される。本発明においては、ポリフェニルスルホンは、50を超える反復単位が上記の式2を有する任意のポリマーを意味することを意図している。別の好ましいポリビフェニルエーテルスルホンは、式4及び6の反復単位からなるもので、反復単位6が、4及び6の反復単位の総数に対して、10~99、好ましくは50から95の間の量だけ存在するものである。ポリビフェニルエーテルスルホンは、50を超える反復単位が、ジヒドロキシビフェニル基とジフェニルスルホン基との縮合分子の反復単位である、ポリビフェニルエーテルジフェニルスルホン重縮合ポリマーであってよい。最初の式2の反復単位すなわち、4,4’-ジヒドロキシビフェニルと4,4’-ジクロロジフェニルスルホンとの縮合単位を有するポリビフェニルエーテルスルホンは、一般に、コストと靭性の全体的バランスが最高になる。ポリビフェニルエーテルスルホンは、特に、ホモポリマーであってもコポリマーランダムコポリマー又はブロックコポリマーなどであってもよい。ポリビフェニルエーテルスルホンがコポリマーである場合、その反復単位は、特に上記の式2~6から選択される少なくとも2種類の異なる式の反復単位から構成されていても、そのような反復単位に加えて、以下の単位7、8及び9及びそれらの組合せなどの異なる反復単位を含んでいてもよい。好ましくは80を超える、より好ましくは95を超える反復単位が、上記の式2~6から選択される。さらにより好ましくは、それぞれのポリマーはそのような単位から本質的に構成されるか、又は構成される。SolvayAdvancedPolymersLLCの製品RADEL登録商標Rは、それぞれのポリマーの例である。優れた結果は、ポリビフェニルエーテルスルホンが、ほとんど全部又は全部の反復単位が上記の式4及び6の単位の組合せ有利には、約4:6の比率であるコポリマーであるときにも得られる。それぞれの生成物は、EPISPIRE登録商標ポリビフェニルエーテルスルホンという商品名でSolvayAdvancedPolymersLLCから入手できる。実施形態E2この実施形態に従ったポリマーは一般に、ポリスルホン特に、好ましい代表的なものは、ビスフェノールAポリスルホンと呼ばれる。本発明において、ポリスルホンは、50を超える反復単位が、少なくとも1つのエーテル基-O-、少なくとも1つのスルホン基-SO2-及び少なくとも1つ基を含む1つ又は複数の式の反復単位である、任意のポリマーを意味することを意図している。好ましくは、この実施形態に従ったポリスルホンの反復単位は、式9及び11及びそれらの組合せから選択される。非常に好ましくは、反復単位は上記の式10を有する。ポリスルホンは、ホモポリマーであっても、コポリマーランダムコポリマー又はブロックコポリマーなどであってもよい。コポリマーは、式10及び11の組合せ及び任意選択的に上記の式2及び4又は上記の式7及び8の他の反復単位から構成されていてよい。好ましくは、ポリスルホンの、80を超える、より好ましくは95を超える反復単位が、式10及び11の反復単位であり、もっとも好ましいポリスルホンは、UDEL登録商標という商品名でSolvayAdvancedPolymersから市販されている式10のホモポリマーである。実施形態E3この実施形態では、ポリアリールエーテルスルホンはポリエーテルスルホンである。本発明において、ポリエーテルスルホンという用語は、50を超える反復単位が式7の反復単位である任意のポリマーを意味することを意図している。ポリエーテルスルホンは、ホモポリマーであってもコポリマーランダムコポリマー又はブロックコポリマーなどであってもよい。コポリマーは、有利には、反復単位7と反復単位2、4、8及び9との組合せを含みうる。好ましくは、ポリエーテルスルホンは、ホモポリマー若しくは反復単位7及び/又は式8の反復単位のコポリマーであるか、又は前述のホモポリマー及びコポリマーの混合物であってもよい。SolvayAdvancedPolymersは、VERADEL登録商標という商品名で様々なポリエーテルスルホンを商品化している。実施形態E4実施形態4では、ポリアリールエーテルスルホンは、本発明において少なくとも5の、式12a又はそのアミド酸形態12b及び12cの反復単位を含むポリマーを意味することを意図している、ポリイミドエーテルスルホンである。図表示の中の矢印は、異性を示す。Ar’’は、一般式[式中、結合基は、場合によりo-位置、m-位置又はp-位置であり、R’は水素原子又はC1~C6-アルキル基である]の群を示すか、又は以下の一般式[式中、Rは、6個までの炭素原子の二価脂肪族基メチレン、エチレン又はイソプロピレンなど及びそれらの組合せである]の群を示す。好ましくはポリイミドエーテルスルホンの50を超える、より好ましくは80を超える、さらにより好ましくは95を超える反復単位が、式12a、12b及び/又は12cの反復単位である。もっとも好ましくは、ほとんど全部又は全部の反復単位がそのような単位である。本発明によるポリマー組成物は、1種又は複数種のポリアリールエーテルスルホンを含むことができる。本発明による組成物に使用できるポリアリーレンポリエーテルの別の群は、いわゆるポリアリールエーテルケトンPAEKである。本明細書で使用する場合のポリアリールエーテルケトンという用語は、少なくとも1つのアリーレン基、少なくとも1つのエーテル基-O-及び少なくとも1つのケトン基-CO-を含む、1つ又は複数の式から得られる反復単位を50より多く有する任意のポリマーを包含する。PAEKの好ましい反復単位は、以下の式13~17から得られる。[式中、Arは独立に、フェニレン、ビフェニレン又はナフチレンから選択される二価の芳香族基であり、Xは独立に、-O-、-CO-又は直接結合であり、nは、0~3の整数であり、aは、1~4の整数であり、b、c、d及びeは独立に、0又は1の値を有し、そしてdは、bが1である場合、好ましくは0である]好ましい反復単位は、以下の式18~37を有する。好ましい反復単位は、式18~20のものであり、特に好ましいのは式18のものである。ポリアリールエーテルケトンは一般的に、エーテル基Eで表すとケトン基Kで表すの配列を示す方式に従って名付けられる。したがってPEEKポリマーが式18の反復単位を含むのに対し、PEKは式19の反復単位を含むポリマーに使用されるであろう。ポリアリールエーテルケトンは、ホモポリマーであるか、式18~37の反復単位の様々な組合せを含む、ランダムコポリマー、交互コポリマー又はブロックコポリマーでありうることを理解すべきである。加えて、ポリアリールエーテルケトンは、前述の単位を含むスルホンを含みうる。PAEKは一般に、芳香族求核置換によって調製される。好適な実施形態によれば、芳香族ジオール例えば、ヒドロキノン、ビスフェノール類又はそれらの混合物は、例えば、炭酸ナトリウムによって脱プロトン化され、次いで得られたフェノキシドは求核置換によりジハロベンゾフェノンと反応しうる。PAEKは、例えば、SolvayAdvancedPolymersLLCから市販されている。本発明によるポリマー組成物に用いるのに適したポリマーの別の群は、いわゆるポリイミド上で定義したものである。好ましい代表的なものは、芳香族のポリエーテルイミド及びポリアミド-イミドである。芳香族ポリエーテルイミドは、50を超える反復単位が、少なくとも1つの芳香環、少なくとも1つのイミド基それ自体又はそのアミド酸形態及び少なくとも1つのエーテル基を含むポリマーを意味する。好ましいポリエーテルイミドは、80を超える、好ましくは95を超えるそのような反復単位を含み、もっとも好ましくはほとんど全部又は全部の反復単位がそのような反復単位である。一般に、前述の反復単位は、式38a~38cで表すことができ、ここで38b及び38cは、式38aのアミド酸形態を表す。上式において、Eは以下の式から選択される。[式中、R’は、1~6個の炭素原子を有するアルキル基か、アリール基又はハロゲンを示し、uは1~6の整数であり、Yは、Y-i1~6個の炭素原子を有するアルキレンこれはハロゲンで置換されていてよい、好ましくは-CCH32-、-CH2u-又はCCF32-、Y-ii1~6個の炭素原子を有するパーフルオロアルキレン、Y-iii4~8個の炭素原子を有するシクロアルキレン、Y-iv1~6個の炭素原子を有するアルキリデン、Y-v4~8個の炭素原子を有するシクロアルキリデン、Y-viスルホニル、Y-vii-S-、-CH2-、-O-、又はCO-から選択され、そしてAr’’は、6~20個の炭素原子を有する芳香族炭化水素基及びそのハロゲン化又はアルキル置換誘導体[ここで、アルキル基は1~6個の炭素原子を含む]、2~20個の炭素原子を有するアルキレン及びシクロアルキレン基から、末端ポリジオルガノシロキサンから、又は以下の式[式中、Yは上に定義したとおりである]から選択される]上で定義した構造の芳香族ポリエーテルイミドの製造方法は当業者に知られている。したがって、例えば、式[式中、Eは上に定義したとおりである]の任意の芳香族ビスエーテル無水物を、式H2N-Ar’’-NH2[式中、Ar’’は上に定義したとおりである]のジアミノ化合物と反応させることができる。反応は溶液中でも溶融液中でも行わせることができ、それぞれの手順は当業者に知られている。好ましい上式のビスエーテル無水物は以下のものである。2,2’-ビス[4-2,3-ジカルボキシフェノキシフェニル]プロパン二無水物、4,4’-ビス-2,3-ジカルボキシフェノキシジフェニルエーテル二無水物、1,3-ビス-2,3-ジカルボキシフェノキシベンゼン二無水物、4,4’-ビス2,3-ジカルボキシフェノキシジフェニルスルフィド二無水物1,4-ビス-2,3-ジカルボキシフェノキシベンゼン二無水物、4,4’-ビス-2,3-ジカルボキシフェノキシベンゾフェノン二無水物、4,4’-ビス-2,3-ジカルボキシフェノキシジフェニルスルホン二無水物、2,2’-ビス[4-3,4-ジカルボキシフェノキシフェニル]プロパン二無水物、4,4’-ビス-3,4-ジカルボキシフェノキシジフェニルエーテル二無水物、4,4’-ビス3,4-ジカルボキシフェノキシジフェニルスルフィド二無水物、1,3-ビス-3,4-ジカルボキシフェノキシベンゼン二無水物、1,4-ビス-3,4-ジカルボキシフェノキシベンゼン二無水物、4,4’-ビス-3,4-ジカルボキシフェノキシベンゾフェノン二無水物、4-2,3-ジカルボキシフェノキシ-4’-3,4,-ジカルボキシフェノキシ-ジフェニル-2,2-プロパン二無水物及び上述したものの混合物。好適な有機ジアミンとしては、例えば、m-フェニレンジアミン、p-フェニレンジアミン、2,2-ビスp-アミノフェニルプロパン、4.4’-ジアミノジフェニルメタン、4.4’-ジアミノジフェニルスルフィド、4,4’-ジアミノジフェニルスルホン、4,4’-ジアミノジフェニルエーテル、1,5-ジアミノナフタレン、3,3-ジメチルベンジジン及び3,3’-ジメトキシベンジジン及びこれらの化合物の混合物がある。芳香族ポリエーテルイミドの反復単位では、Eは、好ましくはから選択され、より好ましくは、Eはm-フェニレンである。Ar’’は、好ましくは[Yは上に定義されている]から選択される。Ar’’の好ましい例は、以下のものである。Ultem登録商標という商品名で市販されており、反復単位それぞれのアミド酸形態で存在してもよいを有するポリマーは、芳香族ポリエーテルイミドの特に好ましい群である。芳香族ポリアミド-イミドも、本発明によるポリマー組成物中のポリマーとして使用できる。そのようなポリマーは、少なくとも1つの芳香環、少なくとも1つのイミド基それ自体又はそのアミド酸形態及び少なくとも1つのアミド基イミド基のアミド酸形態に含まれていないものを含む反復単位を、50より多く含む。好ましい反復単位は、それ自体としてもアミド酸形態でも存在できる式39の単位である。上式において、Arは、[ここで、Xは、-CO-、CH2n-、-CCF3n-、又はCF2n-である]から選択されるか、又は[ここで、Yは、-S-、-SO2-、-CH2n-、-CO-、-CCF3n-及びCF2n-である]から選択され、ここで、nは0~5の整数である。好ましいポリアミド-イミドは、式40~42の反復単位を有するものである。ポリアミド-アミド酸構成41b及び42bに示すように2つのアミド基が芳香族環系に結合した場合、1,3-及び1,4-ポリアミド-アミド酸構成を表すと理解すべきである。好ましいのは、反復単位41及び42の組合せを含むポリアミド-イミドであり、ほとんど全部又は全部の反復単位が式41及び42から得られるそれぞれの生成物は、TORLON登録商標という商品名でSolvayAdvancedPolymersLLCから市販されている。好ましいポリアミド-イミドは、トリカルボン酸IIIaの誘導体と芳香族のジ第一アミンdiprimaryaminesIIIb及びIIIcとの反応によって得ることができる。[式中、Kは、-O-、-S-、-CO-、-SO2-、-CCH32-からなる群から選択され、示されている左側の環のアミノ基は架橋置換基Kのm-位置又はp-位置にある]、[式中、アミノ基は互いに対してm-位置又はp-位置にある]特に好ましいポリアミド-イミドは、トリメリト酸無水物IIIaの無水物と、4,4’-ジアミノジフェニルメタン、4,4’-ジアミノジフェニルエーテル又はm-フェニレンジアミン又はそれらの混合物との重縮合によって得られる。本発明のポリマー組成物に用いる好適なポリマーの更なる群は、ハロゲン化ポリマーである。ハロゲン化ポリマーという用語は、ハロゲン化モノマーのホモポリマー、及びハロゲン化モノマーが互いと形成するか又は非ハロゲン化モノマーと一緒になって形成するコポリマーの両方を意味すると理解される。こうしたコポリマーは、特にランダムコポリマー、ブロックコポリマー又はグラフトコポリマーであってよい。同様に、誤解を避けるために、<モノマータイプ>モノマーのポリマーという用語は、指定されたタイプのモノマーのホモポリマー及び、指定されたタイプのモノマーが互いと形成するか又は1種以上の他のタイプのモノマーと一緒になって形成するコポリマーの両方を意味することを意図している。こうしたコポリマーは、特にランダムコポリマー、ブロックコポリマー又はグラフトコポリマーであってよい。例えば、塩素化ビニルモノマーのポリマーという用語は、塩素化ビニルモノマーのホモポリマー及び、塩素化ビニルモノマーが互いと形成するか又は塩素化ビニルモノマー以外の1種以上のモノマーと一緒になって形成するコポリマーの両方を意味することを意図している。ハロゲン化モノマーという用語は、少なくとも1個のハロゲン原子を含む任意のエチレン性不飽和モノマーを意味すると理解される。ハロゲン化モノマーの例として、ハロゲン化ビニルモノマー、好ましくはハロゲン化スチレンモノマー4-ブロモスチレンなど、ハロゲン化メタアクリル系モノマーアクリル酸トリフルオロエチルなど、及びハロゲン化共役ジエンクロロプレンなどを挙げることができる。有利には、ハロゲン化ポリマーの、少なくとも50モル、好ましくは少なくとも90モルの反復単位が、ハロゲン化モノマーから選択される1種又は複数種のエチレン性不飽和モノマーから得られる。ある特定の場合には、ハロゲン化ポリマーの、ほとんど全部又は実に全部の反復単位が1種又は複数種のハロゲン化モノマーから得られる。ハロゲン化モノマーは、好ましくは、ハロゲン化ビニルモノマー、ハロゲン化ビニルエーテルモノマー及びそれらの混合物からなる群から選択される。ハロゲン化ビニルモノマーという用語は、脂肪族であり、かつ単独ヘテロ原子soleheteroatomsとして1個又は複数個のハロゲン原子を含む、モノエチレン性不飽和ハロゲン化モノマーを意味すると理解される。ハロゲン化ビニルモノマーの例として、臭素化ビニルモノマービニルブロミドなど、フッ素化ビニルモノマー及び塩素化ビニルモノマーを挙げることができる。ハロゲン化モノマーは、特に好ましくは、塩素化ビニルモノマー、フッ素化ビニルモノマー及びそれらの混合物から選択される。塩素化ビニルモノマーという用語は、脂肪族であり、かつ単独ヘテロ原子として1個又は複数個の塩素原子を含む、モノエチレン性不飽和塩素化モノマーを意味すると理解される。塩素化ビニルモノマーの例として、塩素原子の数が1である塩素化ビニルモノマー、塩素原子の数が2である塩素化ビニルモノマー、トリクロロエチレン、1,1,3-トリクロロプロペン及び過塩素化モノマーテトラクロロエチレンなどを挙げることができる。塩素化ビニルモノマーの第1の好ましいファミリーは、塩素原子の数が1である塩素化ビニルモノマーから構成される。塩素原子の数が1である塩素化ビニルモノマーの例として、塩化アリル、クロチルクロリド及びきわめて特別に挙げられるものとして塩化ビニルを挙げることができる。塩素化ビニルモノマーの第2の好ましいファミリーは、塩素原子の数が2である塩素化ビニルモノマーから構成される。塩素原子の数が2である塩素化ビニルモノマーの例として、1,1-ジクロロプロペン、1,3-ジクロロプロペン、2,3-ジクロロプロペン及びきわめて特別に挙げられるものとして塩化ビニリデンを挙げることができる。フッ素化ビニルモノマーという用語は、脂肪族であり、かつ単独ヘテロ原子として1個又は複数個のフッ素原子を含み、さらに任意選択的に、それに加えて、フッ素原子以外の1個又は複数個のハロゲン原子を含む、モノエチレン性不飽和フッ素化モノマーを意味すると理解される。フッ素化ビニルモノマーの例として、トリフルオロエチレン、過フッ素化ビニルモノマーテトラフルオロエチレン及びヘキサフルオロプロピレンなど、フッ素原子以外のハロゲン原子を含まずかつフッ素原子の数が1であるフッ素化ビニルモノマー、及びフッ素原子以外のハロゲン原子を含まずかつフッ素原子の数が2であるフッ素化ビニルモノマーを挙げることができる。フッ素化ビニルモノマーの第1の好ましいファミリーは、フッ素原子以外のハロゲン原子を含まずかつフッ素原子の数が1であるフッ素化ビニルモノマーから構成される。そのようなモノマーの例として、アリルフルオリド及びきわめて特別に挙げられるものとしてフッ化ビニルを挙げることができる。フッ素化ビニルモノマーの第2の好ましいファミリーは、フッ素原子以外のハロゲン原子を含まずかつフッ素原子の数が2又は3であるフッ素化ビニルモノマーから構成される。そのようなモノマーの例として、3,3,3-トリフルオロプロペン及びきわめて特別に挙げられるものとしてフッ化ビニリデンを挙げることができる。ハロゲン化ビニルエーテルモノマーという用語は、脂肪族であり、かつ一方では単独ヘテロ原子として1個又は複数個のハロゲン原子を含み、他方ではエーテル官能基をもたらす1個又は複数個の酸素原子を含むモノエチレン性不飽和ハロゲン化モノマーすなわち、1個又は複数個のハロゲン原子、及びエーテル官能基をもたらす1個又は複数個の酸素原子は、ハロゲン化ビニルエーテルモノマー内に存在しなければならないを意味すると理解される。ハロゲン化ビニルエーテルモノマーの例として、塩素化ビニルエーテルモノマーパークロロメチルビニルエーテルなど、及びフッ素化ビニルエーテルモノマーを挙げることができる。フッ素化又は塩素化ビニルエーテルモノマーという用語は、脂肪族であり、かつ単独ヘテロ原子すなわち炭素原子以外の原子として、i一方においてエーテル官能基をもたらす1個又は複数個の酸素原子、及びii他方において、1個又は複数個のフッ素又は塩素原子及び、任意選択でそのほかに、フッ素原子と塩素原子以外の1個又は複数個のハロゲン原子を含むモノエチレン性不飽和のフッ素化又は塩素化モノマーすなわち1個又は複数個のフッ素又は塩素原子及び、エーテル官能基をもたらす1個又は複数個の酸素原子は、フッ素化又は塩素化ビニルエーテルモノマー内に存在しなければならないを意味すると理解される。フッ素化ビニルエーテルモノマーの例として、パーフルオロメチルビニルエーテル、パーフルオロエチルビニルエーテル、パーフルオロプロピルビニルエーテル及びC4~C6パーフルオロアルキルビニルエーテルなどのパーフルオロビニルエーテルを挙げることができる。フッ素化ビニルエーテルモノマーは、塩素化ビニルエーテルモノマーよりも一般的に好ましい。第1の好ましい選択肢iによれば、ハロゲン化ポリマーは、単一のハロゲン化モノマーを重合させて得られる。第2の好ましい選択肢iiによれば、ハロゲン化ポリマーは、数種類のエチレン性不飽和モノマーそのうちの少なくとも1種はハロゲン化モノマーから選択されるを重合させて得られる。選択肢の形態iiによれば、ハロゲン化ポリマーは、任意選択でそのほかに、1種又は複数種の非ハロゲン化モノマーから得られる単位を含むことができる。一般に、該当する場合、非ハロゲン化モノマーは、好ましくは、スチレンモノマースチレンなど、メタアクリル系モノマーアクリル酸n-ブチル及びメタクリル酸メチルなど、ビニルエステル酢酸ビニルなど、及びオレフィンモノマープロピレン及びブタジエンなどから選択される。本発明による有用なハロゲン化ポリマーは、ハロゲン化モノマーが互いと形成されるか又はハロゲン化モノマーと非ハロゲン化モノマーとによって形成されるコポリマーと同様に、もちろんハロゲン化モノマーのホモポリマーであってよい。さらに、それらは、好ましくはハロゲン化ビニルモノマーのポリマーである。特に好ましくは、それらは、塩素化ビニルモノマーのポリマー及びフッ素化ビニルモノマーのポリマーから選択される。塩素化ビニルモノマーのポリマーの例として、塩素原子の数が1である塩素化ビニルモノマーのポリマー、塩素原子の数が2である塩素化ビニルモノマーのポリマー、トリクロロエチレンポリマー、1,1,3トリクロロプロペンポリマー及びテトラクロロエチレンポリマーを挙げることができる。塩素化ビニルモノマーのポリマーの第1の好ましいファミリーは、塩素原子の数が1である塩素化ビニルモノマーのポリマーから構成される。そのようなポリマーの例として、塩化アリルポリマー、クロチルクロリドポリマー及びきわめて特別に挙げられるものとして塩化ビニルポリマーを挙げることができる。塩素化ビニルモノマーのポリマーの第2の好ましいファミリーは、塩素原子の数が2である塩素化ビニルモノマーのポリマーから構成される。そのようなポリマーの例として、1,1-ジクロロプロペンポリマー、1,3-ジクロロプロペンポリマー、2,3-ジクロロプロペンポリマー及びきわめて特別に挙げられるものとして塩化ビニリデンポリマーを挙げることができる。フッ素化ビニルモノマーのポリマーの例として、トリフルオロエチレンポリマー、過フッ素化ビニルモノマーのポリマーテトラフルオロエチレンポリマー及びヘキサフルオロプロピレンポリマーなど、フッ素原子以外のハロゲン原子を含まずかつフッ素原子の数が1であるフッ素化ビニルモノマーのポリマー、フッ素原子以外のハロゲン原子を含まずかつフッ素原子の数が2であるフッ素化ビニルモノマーのポリマー、及び熱加工可能なパーハロフルオロポリマー以下に、さらに詳細に説明されているを挙げることができる。フッ素化ビニルモノマーのポリマーの第1の好ましいファミリーは、フッ素原子以外のハロゲン原子を含まずかつフッ素原子の数が1であるフッ素化ビニルモノマーのポリマーから構成される。そのようなポリマーの例として、アリルフルオリドポリマー及びきわめて特別に挙げられるものとしてフッ化ビニルポリマーを挙げることができる。フッ素化ビニルモノマーのポリマーの第2の好ましいファミリーは、フッ素原子以外のハロゲン原子を含まずかつフッ素原子の数が2又は3であるフッ素化ビニルモノマーのポリマーから構成される。そのようなポリマーの例として、3,3,3-トリフルオロプロペンポリマー及びきわめて特別に挙げられるものとしてフッ化ビニリデンポリマーを挙げることができる。本発明のある特定の実施形態では、ハロゲン化ポリマー例えば、塩素化ビニルモノマーのポリマーの上に挙げた任意の亜化学種subspeciesの少なくとも50モル、少なくとも80モル、又は少なくとも90モルの反復単位が、ハロゲン化モノマーの1種又は複数種の対応化学種から例えば、ハロゲン化ビニルモノマーのポリマーを考慮している場合、1種又は複数種の塩素化ビニルモノマーから得られる。本発明のさらに別の実施形態では、ハロゲン化ポリマーの上に挙げたいずれかの亜化学種のほとんど全部又は実に全部の反復単位が、ハロゲン化モノマーの1種又は複数種の対応化学種から得られる。ハロゲン化ポリマーの別の好ましい群は、パーハロフルオロポリマーである。本発明においては、パーハロフルオロポリマーという用語は、実質的に水素原子を含まないフルオロポリマーを意味することを意図している。パーハロフルオロポリマーはフッ素とは異なる1種又は複数種のハロゲン原子Cl、Br、Iを含むことができる。実質的に水素原子を含まないという用語は、パーハロフルオロポリマーが、少なくとも1個のフッ素原子を含みかつ水素原子を含まないエチレン性不飽和モノマー[パーハロフルオロモノマーPFM]から得られる反復単位から本質的になることを意味すると理解される。パーハロフルオロポリマーは、パーハロフルオロモノマーPFMのホモポリマーであっても、複数種のパーハロフルオロモノマーPFMから得られる反復単位を含むコポリマーであってもよい。パーハロフルオロポリマーPFMは、フッ素化エーテルモノマー、フッ素化ビニルエーテルモノマー及びそれらの混合物からなる群から選択できる。それらは、ハロゲン化ビニルモノマー以外のパーハロフルオロポリマーであってもよい。例えば、それらは、1種又は複数種の脂肪族以外のパーハロフルオロモノマーから得られる反復単位を含むことができる。好適なパーハロフルオロモノマーPFMの非限定例は特に、以下のものである。-C2~C8パーフルオロオレフィンテトラフルオロエチレンTFE及びヘキサフルオロプロピレンHFPなど;-クロロ-及び/又はブロモ-及び/又はヨード-C2~C6パーハロフルオロオレフィンクロロトリフルオロエチレン、ブロモトリフルオロエチレンのようなもの;-パーハロフルオロアルキルビニルエーテル一般式CF2=CFORf1[式中、Rf1は、-CF3、-C2F5、-C3F7などのC1~C6パーハロフルオロアルキルである]に従ったもの;-パーハロフルオロ-オキシアルキルビニルエーテル一般式CF2=CFOX01[式中、X01は、パーフルオロ-2-プロポキシ-プロピル基のような、1つ又は複数のエーテル基を有するC1~C12パーハロフルオロオキシアルキルである]に従ったもの;-パーハロフルオロ-メトキシ-アルキルビニルエーテル一般式CF2=CFOCF2ORf2[式中、Rf2は、C1~C6パーハロフルオロアルキル-CF3、-C2F5、-C3F7など、又はC2F5-O-CF3などの1つ又は複数のエーテル基を有するC1~C6パーハロフルオロオキシアルキルである]に従ったもの;-次式のパーフルオロジオキソール:[式中、Rf1、R2、Rf3、Rf4のそれぞれは互いに独立していて、フッ素原子、C1~C6パーフルオロアルキル基任意選択で、1個又は複数個の酸素原子を含み、例えば、-CF3、-C2F5、-C3F7、-OCF3、-OCF2CF2OCF3であり;好ましくはパーフルオロジオキソールこの上にある式[式中、Rf1及びRf2はフッ素原子であり、Rf3及びRf4はパーフルオロメチル基-CF3である]に従ったもの[パーフルオロ-2,2-ジメチル-1,3-ジオキソールPDD]、又はパーハロフルオロジオキソールこの上の式[式中、Rf1、Rf3及びRf4はフッ素原子であり、Rf2はパーフルオロメトキシ基-OCF3である]に従ったもの[2,2,4-トリフルオロ-5-トリフルオロメトキシ-1,3-ジオキソール又はパーフルオロメトキシジオキソールMDO]。パーハロフルオロポリマーは、有利には、テトラフルオロエチレンTFEと、TFEとは異なる少なくとも1種のパーハロフルオロモノマーPFMとのコポリマーから選択される。上で詳述したTFEコポリマーは、有利には、パーハロフルオロモノマーPFMから得られる、少なくとも1.5重量、好ましくは少なくとも5重量、より好ましくは少なくとも7重量の反復単位を含む。上に詳述したTFEコポリマーは、有利には、パーハロフルオロモノマーPFMから得られる、30重量以下、好ましくは25重量以下、より好ましくは20重量の反復単位を含む。パーハロフルオロモノマーPFMから得られる少なくとも2重量かつ30重量以下の反復単位を含む、上に詳述したTFEコポリマーの場合に、良好な結果が得られた。好ましいパーハロフルオロポリマー[ポリマーA]は、以下からなる群から選択される少なくとも1種のパーハロフルオロモノマーPFMから得られる反復単位を含むTFEコポリマーから選択される:1.パーフルオロアルキルビニルエーテル式CF2=CFORf1’[式中、Rf1’はC1~C6パーフルオロアルキルであり、例えば、-CF3、-C2F5、-C3F7]に従ったもの;及び/又は2.パーフルオロ-オキシアルキルビニルエーテル一般式CF2=CFOX0[式中、X0は、1つ又は複数のエーテル基を有するC1~C12パーフルオロオキシアルキルで、パーフルオロ-2-プロポキシ-プロピル基のようなものである]に従ったもの;及び/又は3.C3~C8パーフルオロオレフィンヘキサフルオロプロペンHFPなど;及び/又は4.式:[式中、Rf1、Rf2、Rf3、Rf4のそれぞれ互いに等しいか又は異なるは、独立に、フッ素原子、C1~C6パーフルオロアルキル基任意選択で、1個又は複数個の酸素原子を含み、例えば、-CF3、-C2F5、-C3F7、-OCF3、-OCF2CF2OCF3である]のパーフルオロジオキソール。より好ましいパーハロフルオロポリマーは、以下のものからなる群から選択される少なくとも1種のパーハロフルオロモノマーPFMから得られる反復単位を含むTFEコポリマーから選択される:1.パーフルオロアルキルビニルエーテル一般式CF2=CFORf1[式中、Rf1はC1~C6パーフルオロアルキルである]に従うもの;2.パーフルオロ-オキシアルキルビニルエーテル一般式CF2=CFOX01[式中、X01は、1つ又は複数のエーテル基を有するC1~C12パーフルオロオキシアルキルである]に従うもの;3.C3~C8パーフルオロオレフィン;及び4.それらの混合物。第1の選択肢によれば、パーハロフルオロポリマーは、HFPから得られ、また任意選択的に少なくとも1種のパーハロフルオロアルキルビニルエーテル上で定義したものから得られる反復単位、好ましくは少なくとも1種のパーフルオロアルキルビニルエーテル一般式CF2=CFORf1’[式中、Rf1’はC1~C6パーフルオロアルキルである]に従うものから得られる反復単位を含むTFEコポリマーから選択される。この実施形態による好ましいパーハロフルオロポリマーは、3~15重量の量のテトラフルオロエチレンTFEとヘキサフルオロプロピレンHFPから得られる、任意選択的に、0.5~3重量の少なくとも1種のパーフルオロアルキルビニルエーテル上で定義したものから得られる反復単位を含む好ましくは、それらから本質的になるTFEコポリマーから選択される。から本質的になるという表現は、本発明との関連において、ポリマーの構成成分を定義するために使用され、ポリマーの基本的特性を変えることなく、前記ポリマーに少量含まれていることがある末端鎖、欠陥、不規則部分irregularities及びモノマー再配列が考慮に入れられる。好適なパーハロフルオロポリマーについての記載は、特に、米国特許第4029868号明細書、米国特許第5677404号明細書、米国特許第5703185号明細書及び米国特許第5688885号明細書中に見いだすことができる。好適なパーハロフルオロポリマーは、TEFLON登録商標FEP9494、6100及び5100という商標でE.I.DuPontdeNemoursから、又はDaikin例えば、FEPNP-101物質から、又はDyneonLLCFEP6322から市販されている。これらの群での良好な結果は、4~12重量の量のテトラフルオロエチレンTFE及びヘキサフルオロプロピレンHFPと、0.5~3重量の量のパーフルオロメチルビニルエーテル、パーフルオロエチルビニルエーテル又はパーフルオロプロピルビニルエーテルとから得られる反復単位を含む好ましくは、それから本質的になるTFEコポリマーの場合に得られた。あるいはまた、パーハロフルオロポリマーは、少なくとも1種のパーハロフルオロアルキルビニルエーテル上で定義したもの、好ましくは少なくとも1種のパーフルオロアルキルビニルエーテル上で定義したものから得られる反復単位を含み、また任意選択的に、C3~C8パーフルオロオレフィンから得られる反復単位をさらに含む、TFEコポリマーから選択される。この第2実施形態での良好な結果は、1種又は複数種の上で明記したパーフルオロアルキルビニルエーテルから得られる反復単位を含むTFEコポリマーの場合に得られた。パーフルオロアルキルビニルエーテルが、CF2=CFOCF3という式のパーフルオロメチルビニルエーテル、CF2=CFOC2F5という式のパーフルオロエチルビニルエーテル、CF2=CFOC3F7という式のパーフルオロプロピルビニルエーテル及びそれらの混合物であるTFEコポリマーの場合に、特に良好な結果が得られた。本発明の第2実施形態の好ましい変形形態によれば、パーハロフルオロポリマーは、有利には以下のものから本質的になるTFEコポリマーである:aパーフルオロメチルビニルエーテルから得られる、3~13重量、好ましくは5~12重量の反復単位;bパーフルオロメチルビニルエーテルとは異なり、かつパーフルオロアルキルビニルエーテル一般式CF2=CFORf1’[式中、Rf1’は、C1~C6パーフルオロアルキルである]に従うもの及びパーフルオロ-オキシアルキルビニルエーテル一般式CF2=CFOX01’[式中、X01’は、1つ又は複数のエーテル基を有するC1~C12パーフルオロオキシアルキルである]に従うものからなる群から選択される1種又は複数種のフッ素化コモノマーから得られる、0~6重量の反復単位好ましくは、パーフルオロエチルビニルエーテル及び/又はパーフルオロプロピルビニルエーテルから得られるもの;cテトラフルオロエチレンから得られる反復単位反復単位a、b及びcの百分率の合計が100重量となるような量。本発明の組成物に用いるのに適した、TFEとパーフルオロメチルビニルエーテルMFAとのコポリマー及びパーフルオロアルコキシポリマーPFAは、SolvaySolexisから、HYFLON登録商標PFAP及びMシリーズ並びにHYFLON登録商標MFAという商品名で市販されている。別の好ましい変形形態によれば、パーハロフルオロポリマーは、有利には以下から本質的になるTFEコポリマーである。aパーフルオロメチルビニルエーテルから得られる、0.5~5重量の反復単位;bパーフルオロメチルビニルエーテルとは異なり、かつパーフルオロアルキルビニルエーテル上で詳述したもの及び/又はパーフルオロ-オキシアルキルビニルエーテル上で詳述したものからなる群から選択される1種又は複数種のフッ素化コモノマーから得られる、0.4~4.5重量の反復単位好ましくは、パーフルオロエチルビニルエーテル及び/又はパーフルオロプロピルビニルエーテルから得られるもの;c少なくとも1種のC3~C8パーフルオロオレフィンから得られる、好ましくはヘキサフルオロプロピレンから得られる、0.5~6重量の反復単位;及びdテトラフルオロエチレンから得られる反復単位反復単位a、b、c及びdの百分率の合計が100重量となるような量。本発明において、熱加工可能なという用語は、パーハロフルオロポリマーが、従来の溶融押出し、射出又は注入成形手段よって温度の作用で加工できるすなわち、造形品フィルム、繊維、チューブ、取り付け具、電線被覆などに仕上げることができることを意味する。このためには一般に、加工温度での溶融粘度が、108Pa×秒、好ましくは10~108Pa×秒を決して超えないことが必要である。したがって、好ましいパーハロフルオロポリマーは、従来の溶融押出し、射出又は注入成形手段では加工できずかつ一般的に加工温度での溶融粘度が108Pa×秒を超える熱加工不能なフルオロポリマー特にPTFEのようなものとは区別できる。パーハロフルオロポリマーの溶融粘度は、ASTMD-1238に従って測定でき、その場合、耐食合金性のシリンダーとオリフィスとピストン先端を使用し、融点を超える温度に維持された内径が9.5mmのシリンダーに試料を充填し、5kgの負荷ピストンとおもりをかけて、直径が2.10mmで長さが8.00mmのスクエアエッジタイプオリフィスを通るように試料を押し出す。溶融粘度は、観察可能な押出速度グラム/分からPa×秒で計算する。また、パーハロフルオロポリマーは典型的には、1rad×秒-1のせん断速度、融点を約30°C超える温度、好ましくはTm230±2°Cの温度での動的粘度が、10と106Pa×秒との間に含まれる。これは、変形歪みを試料に加えるためのアクチュエーター及び試料内に生じた結果としての歪みを測定するための別個のトランスデューサーを用い、平行平板固定具parallelplatefixtureを用いて、制御歪みレオメーターで測定した場合のものである。パーハロフルオロポリマーは有利には熱可塑性である。熱可塑性という用語は、本発明においては、室温25°C、その融点未満半結晶質である場合、又はそのTg未満非晶質の場合で存在するポリマーを意味すると理解される。こうしたポリマーは、加熱されると軟らかくなり、冷却されると再び固くなる性質を有し、それと分かる化学変化が生じることがない。そのような定義は、例えば、PolymerScienceDictionaryMarkS.M.Alger,LondonSchoolofPolymerTechnology,PolytechnicofNorthLondon,UK,publishedbyElsevierAppliedScience,1989という名称の百科事典に見いだされうる。好ましくは、パーハロフルオロポリマーは半結晶質である。半結晶質という用語は、ASTMD3418に従って10°C/分の加熱速度で示差走査熱分析DSCによって測定した場合に、1J/gより大きい融解熱を有するポリマーを意味することを意図している。好ましくは、好適な半結晶質ポリマーは、少なくとも3J/g、より好ましくは少なくとも5J/g、もっとも好ましくは少なくとも10J/gの融解熱を有する。ハロゲン化ポリマーの好ましい特定の群は、塩化ビニリデンポリマーである。塩化ビニリデンポリマーという表現は、塩化ビニリデンのホモポリマー並びにコポリマーを意味すると理解される。塩化ビニリデンポリマーは、有利には塩化ビニリデンコポリマーである。塩化ビニリデンコポリマーという表現は、塩化ビニリデンこれは主要モノマーである典型的には、最大重量で重合されるものと、共重合性である少なくとも1種のコモノマーとのコポリマーを意味することを意図している。塩化ビニリデンと共重合できるコモノマーのうち、非限定的であるが、塩化ビニル、ビニルエステル例えば、酢酸ビニルなど、ビニルエーテル、アクリル酸類、アクリル酸エステル及びアクリルアミド、メタクリル酸類、メタクリル酸エステル及びメタクリルアミド、アクリロニトリル、メタクリロニトリル、スチレン、スチレン誘導体、ブタジエン、オレフィン例えば、エチレン及びプロピレンなど、イタコン酸及びマレイン酸無水物を挙げることができ、それだけでなく、2-アクリルアミド-2-メチルプロパンスルホン酸AMPS又はその塩の1種例えば、ナトリウム塩、2-スルホエチルメタクリル酸2-sulphoethylmethacrylicacid2-SEM又はその塩の1種例えば、ナトリウム塩、及びメタクリレートを末端基とするポリプロピレングリコールのリン酸エステルRhodiaの製品SIPOMER登録商標PAM-200など又はその塩の1種例えば、ナトリウム塩などの共重合性界面活性剤も挙げることができる。好ましい塩化ビニリデンポリマーは、少なくとも50重量の量の塩化ビニリデンと、塩化ビニル及び/又は少なくとも1種のモノマーこれは、マレイン酸無水物、イタコン酸及び次の一般式に相当するメタアクリル系モノマーから選択される:CH2=CR5R6[式中、R5は水素及びメチル基から選択され、R6は-CN基及びCO-R7基から選択され、ここで、R7はOH基、-O-R8基から選択され、ここで、R8は、1~18個の炭素原子を含み任意選択で1つ又は複数のOH基を持つ線状又は分岐アルキル基、2~10個の炭素原子を含むエポキシアルキル基及び合計で2~10個の炭素原子を含むアルコキシアルキル基から選択され、最終的にR8は、-NR9R10基[式中、R9及びR10これらは同一又は異なっているは、水素及びアルキル基1~10個の炭素原子を含み、任意選択で1つ又は複数-OH基を持つものから選択される]からも選択される]、前述の共重合性界面活性剤及びメタクリレートを末端基とするポリプロピレングリコールのリン酸エステル又はその塩の1種例えば、ナトリウム塩から選択される少なくとも1種のコモノマーとから構成されるコポリマーである。特に好ましい塩化ビニリデンポリマーは、少なくとも50重量の量の塩化ビニリデンと、塩化ビニル及び/又は少なくとも1種のモノマーこれは、次の一般式に相当するメタアクリル系モノマーから選択される:CH2=CR5R6[式中、R5は水素及びメチル基から選択され、R6は-CO-R7基であり、ここで、R7は、-OH基、-O-R8基から選択され、ここで、R8は、1~18個の炭素原子を含み任意選択で1つ又は複数の-OH基を持つ線状又は分岐アルキル基、2~10個の炭素原子を含むエポキシアルキル基及び合計で2~10個の炭素原子を含むアルコキシアルキル基から選択される]から選択される少なくとも1種のコモノマーとから構成されるコポリマーである。塩化ビニリデンポリマーは、特により好ましくは、少なくとも50重量の量の塩化ビニリデンと、次の一般式に相当するメタアクリル系モノマーから選択される少なくとも1種のコモノマーとから構成されるコポリマーである。CH2=CR5R6[式中、R5は水素及びメチル基から選択され、R6は-CO-R7基であり、ここで、R7は-OH基及びO-R8基から選択され、ここで、R8は、1~18個の炭素原子を含み任意選択で1つ又は複数の-OH基を持つ線状又は分岐アルキル基、2~10個の炭素原子を含むエポキシアルキル基及び合計で2~10個の炭素原子を含むアルコキシアルキル基から選択される]一般式CH2=CR5R6に相当するコモノマーのうち、アクリル酸メチル、メタクリル酸メチル、アクリル酸エチル、メタクリル酸エチル、アクリル酸n-ブチル、メタクリル酸n-ブチル、アクリル酸2-エチルヘキシル、メタクリル酸2-エチルヘキシル、アクリル酸2-ヒドロキシエチル、メタクリル酸2-ヒドロキシエチル、メタクリル酸グリシジル、アクリル酸グリシジル、アクリル酸及びメタクリル酸を挙げることができる。塩化ビニリデンポリマーは、特に好ましくは、少なくとも50重量の量の塩化ビニリデンと、アクリル酸メチル、メタクリル酸メチル、アクリル酸エチル、メタクリル酸エチル、アクリル酸n-ブチル、メタクリル酸n-ブチル、アクリル酸2-エチルヘキシル及びメタクリル酸2-エチルヘキシルから選択される少なくとも1種のコモノマーとから得られるコポリマーである。非常に良好な結果をもたらす本発明によるある塩化ビニリデンポリマーは、少なくとも50重量の量の塩化ビニリデンとアクリル酸メチルとから得られるコポリマーである。有利には、塩化ビニリデンコポリマー中の塩化ビニリデンの量は、50~95重量、好ましくは60~95重量、特に好ましくは70~95重量、いっそう特に好ましくは80~95重量の範囲でさまざまである。有利には、塩化ビニリデンコポリマー中の塩化ビニルの量は、0.5~50重量、好ましくは5~40重量、特に好ましくは5~30重量、特により好ましくは5~20重量の範囲でさまざまである。有利には、塩化ビニリデンコポリマー中のアクリル酸メチルの量は、5~50重量、好ましくは5~40重量、特に好ましくは5~30重量、特により好ましくは5~20重量の範囲でさまざまである。本発明によるポリマー組成物の成分bを形成するコア/シェル粒子は、少なくとも1つのコアとシェルを含む。定義により、コア/シェル粒子は、化学組成が互いに異なるコア成分及びシェル成分を含む。化学組成の相違があるため、コア物質とシェル物質は、好適な技法で区別できる別個の相を構成する。本発明において、コア/シェルという用語は、2つの別個の相が適切な分析技術で識別でき、かつ一方の物質が他方の物質を包んでいる任意の物質を示す。言い換えれば、コア/シェル粒子は、別個の化学組成を有する少なくとも2種類の粒状成分を含む微粒子系であって、第1粒状物質以下、シェルと呼ぶが第2粒状物質以下、コアと呼ぶを、直接又は第3粒状物質の中間層を介して、包むか又はカプセル化している連続系を形成するような仕方でそれらの粒状成分が結合している粒子系である。本発明においては、コア/シェル粒子という用語は、幾つかの交互式構造alternatestructuresを含みうるが、それに限定されない。したがって、最初の例として、コア/シェル粒子は、粒子の外壁を基本的に形成するシェル層によって完全に包まれた1つ又は幾つかのコアから構成される。コアとシェルとの間には、コアとシェルが直接接触しないように分離する中間層があってもよいが、全体的に見てシェルが、中間層を含めコア部分を完全に包む。そのような中間層は、コアとシェルとの間の界面層を形成しうるものであり、任意の組成であってよい。好ましくはこの中間層は存在する場合、中間組成組成の点でコアとシェルの間の中間を有することができ、また界面相全体にわたって均一であってもコアの組成からシェルの組成へと徐々に変化する組成の勾配を形成してもよい。さらに別の形態では、コア/シェル粒子は、シェル層が空隙を含む一方で、それでも十分にコアを包んでいる構造を有していてよい。図1は、本発明によるコア/シェル粒子の定義に含まれる粒子の、コア/シェルの幾何学的形状の幾つかを例示的に選択したものを示す。したがって、図1aは、単一の連続シェルがコア物質の連続領域を囲んでいる連続コア/シェルマイクロカプセルを示す。図1bは、コア粒子の幾つかの小さい領域がシェルを形成しているマトリックス全体にわたって分散している、多核マイクロカプセルの形のコア/シェル粒子の例を示す。見て分かるように、シェルはすべてのコア粒子を完全に包んでいる。図1cは、1つ又は複数のシェルによってカプセル化され、かつコア物質とシェル物質の組成の間にある中間組成の界面相を形成する移行領域によって隔てられている、連続コアカプセルを示す。図1dは、コア粒子の1つ又は複数の領域をカプセル化しているシェル物質の連続カプセルであって、シェルが空隙を含むものを示す。前述のコア/シェル粒子はすべて完全コア/シェル粒子と名付けることができ、これは、シェルがコアを完全に包むか、又は複数のコア又はコア粒子の場合にはそれらのコアを全体として完全に包むという共通の特徴によって特徴づけられる。こうしたいわゆる完全なコア/シェル粒子が、本発明によるポリマー組成物中の成分bとして好ましい。完全なコア/シェル粒子のほかに、本発明によれば、シェルがコアの全体を包んではいないコア/シェル粒子も使用可能である。本発明によれば好ましいものではないが、それでもそのような不完全なコア/シェル粒子も適しており、本明細書で使用されるコア/シェル粒子という用語に包含される。ポリマー組成物中のコアシェル粒子は、コア中に金属M1の少なくとも1種の化合物C1を、シェル中に金属M2の少なくとも1種の化合物C2を含む。化合物C1は、酸化物、オキシフルオリド、オキシヒドロキシフルオリド及びそれらの組合せから選択される。C2は、C1とは独立に同じ群から選択され、さらにフルオリドであってもよい。オキシヒドロキシフルオリドは、一般式MOaOHxFa-x[式中、aはMOの原子価を表す]によって表すことができる。TiO2のオキシヒドロキシフルオリドの一例として、TiOOH0.4F1.6を挙げることができる。オキシヒドロキシフルオリドは、組成が広い範囲で変化しうる。すなわちxの値に特定の制限はない。C1又はC2は、種々の金属M1の酸化物、オキシフルオリド又はオキシヒドロキシフルオリド加えて、C2中のフッ化物も又は混合酸化物、混合オキシフルオリド又は混合オキシヒドロキシフルオリドと、種々の金属M1又はM2との物理的ブレンドも包含する。さらに、C1及び/又はC2は、M1又はM2以外の金属を、特にそれらの酸化物、オキシフルオリド若しくはオキシヒドロキシフルオリドの形で、又はC2の場合はフッ化物の形でさらに含むことができる以下、それぞれC1’及びC2’と呼ぶ。他の実施形態では、C1及び/又はC2は種々の金属でドープすることができる。C1及びC2また、結局のところC1’及びC2’に加えて、コア/シェル粒子は、界面活性剤及び表面活性剤のような成分すなわち、ポリマー組成物中の充填剤として使用される粒子の所望の特性を支配するために通常用いられる添加剤を含んでもよい。第1実施形態によれば、コア/シェル粒子は、1種の化合物C1から構成される少なくとも1つのコアを含む。第2実施形態によれば、コアは、C1に加えて、M1とは異なる金属の酸化物、オキシフルオリド若しくはオキシヒドロキシフルオリド又はそれらの混合物を含む好ましくは、それらから構成される。第3実施形態では、化合物C1は、少なくとも1種の金属M1、及びM1とは異なる少なくとも1種の更なる金属を含み好ましくはそれらから構成され、C1は、上記のように、前記少なくとも2種類の金属の混合の酸化物、オキシフルオリド及びオキシヒドロキシフルオリドからなる群から選択される。別の実施形態によれば、2種類の化合物C1及びC1’は少なくとも1つのコア中に存在し、C1は、金属M1の酸化物、オキシフルオリド又はオキシヒドロキシフルオリドであり、C1’は、M1とは異なる金属M1’のそれぞれの化合物である。好ましくは、少なくとも1つのコアは、この実施形態における2種類の化合物から構成される。更なる例示的実施形態は、金属M1の酸化物、オキシフルオリド及びオキシヒドロキシフルオリドから選択される化合物C1と、2種類の金属M1と、M1とは異なる金属M1’を含む酸化物、オキシフルオリド及びオキシヒドロキシフルオリドから選択される化合物C1’とを組み合わせたものである。前記の実施形態は、本発明によるポリマー組成物に用いるコア/シェル粒子の幾つかの変形形態を示すためのものであるにすぎない。当業者は、コア/シェル粒子の少なくとも1つのコアをどのように構成できるかについて更なる実行可能な手段を知っている。さらに、前述の同等の変形形態はコア/シェル粒子のシェルに存在しうる。すなわち、シェルは、上に略述したように、種々の金属の種々の化合物、2種類の金属を含む混合化合物なども含むことができる。金属M1は、Zn、Ti、Zr又はCe及びそれらの組合せからなる群から選択される。こうした金属の酸化物、オキシフルオリド及びオキシヒドロキシフルオリドは当該技術分野において知られており、文献に記載されているので、本明細書では詳細な説明は不要である。好適な製品は、幾つもの供給元から市販されている。単なる例にすぎないが、ZnO、CeO2、TiO2及びTiOF2をここで挙げるものとする。一般に、こうした金属の酸化物、オキシフルオリド及びオキシヒドロキシフルオリドは、良好な紫外線吸収特性を有する。すなわち、それらは、本発明によるポリマー組成物中で紫外線吸収剤として使用できる。紫外線照射の強い場所でのポリマー組成物の応用分野であるため、そのような組成物の紫外線保護が優れていることが重要である。別の金属の化合物が少なくとも1つのコア中に存在する場合、この金属は、基本的に、元素周期律表theperiodicsystemoftheelementsの金属M1以外の任意の金属から選択できる。請求項で定義されかつ上で説明された範囲の好適な金属及びそれらのそれぞれの化合物は、当業者に知られており、文献に記載されている。多数の好適な製品は、幾つもの供給元から市販されている。金属M2は、SiSiは、本発明においては金属とみなす、Mg、Ca、Sr及びそれらの組合せからなる群から選択される。こうした金属の酸化物、フッ化物、オキシフルオリド及びオキシヒドロキシフルオリドは当該技術分野において知られており、文献に記載されているので、本明細書では詳細な説明は不要である。好適な製品は、幾つもの供給元から市販されている。例として、SiO2、MgF2及びCaF2をここで挙げることができる。前述の例示的選択肢又は同等の代替形態equivalentsubstitutesに従ったシェルの組成物の変形形態は、当業者にとって明らかである。また、それぞれの実施形態に従ってシェルが、少なくとも1種の他の金属の化合物を含むか、又は1種類の化合物中に2種類の金属を含む場合、前記他の金属は、元素周期律表の任意の金属から選択でき、好適な化合物は当業者に知られている。コアの金属M1とシェルの金属M2との比率は、0.1:1から1.7:1の範囲、好ましくは0.2:1から1.1:1、もっとも好ましくは0.25:1から0.8:1の範囲である。知られている物質の特定密度を用いることにより、この原子比率は、コアとシェルとのある特定の厚さ比率に変換され、コア及びシェル物質の分子量を用いることにより、それぞれの質量百分率を容易に計算できる。驚くべきことに、そのようなコア/シェル粒子をポリマー組成物中の充填剤として用いた場合、前述のモル比の範囲を選択すると、予想外の有益な特性が観察されることが見いだされた。本発明に従ったコア及びシェルにおける粒径と金属の原子比率との組合せにより、ポリマーマトリックス中の物質の分散性が改善され、それと共に均質性及び透明性などのポリマー材料の最終用途特性が改善される。驚くべきことに、もっとも好ましい原子比率は、シェル金属とはかなり独立していること、すなわち、シェル金属又はシェル化合物の性質は、最適な原子比率にとってコア金属の性質よりもそれほど重要でないことが見出された。こうして、シェル物質がSiO2、MgF2、CaF2及びSrF2のいずれの場合でも、コア物質がZnOすなわち、コア金属がZnである場合の非常に好ましい原子比率の範囲は、0.3:1から0.9:1の範囲、もっとも好ましいくは0.3:1から0.8:1の範囲常に、コア:シェル金属のモル比であることが見出された。ZnOをTiO2で置き換えた場合すなわちコア金属がTiである場合、好ましい範囲は0.1:1から0.4:1、特に好ましいのは0.15:1から0.35:1である。CeO2がコアであるすなわちCeがコア金属である場合、好ましい比率は0.3:1から0.75:1、もっとも好ましいのは0.35:1から0.7:1である。最後に、TiOF2の場合、もっとも好ましい範囲は0.3:1から0.7:1、特に0.35:1から0.6:1である。金属M1とM2とのモル比は、有利には合成法synthesisrecipeによってあらかじめ決定され、蛍光X線によって実験的に乾燥粉末で確認できる。それぞれの技法並びにそのような測定用試料の好適な調製方法は、当業者によく知られている。以下に、そのような測定のための1つの好適な手順をさらに詳細に説明する。それぞれの測定を実施するための好適な機器は、波長拡散X線スペクトロメーター例えば、PW2404という名称でPhilipsから入手できるものである。測定の評価及びそれぞれの値の計算のために、例えば、UNIQUANT登録商標Version4m、OmegaDataSystemsから得られるとして市販されているパノラマ式分析手順panoramicanalysisprocedureのような市販の分析手順を使用できる。必要な範囲内で、UNIQUANT登録商標,Version4の取扱説明書を本明細書に援用する。実際に測定する前に、優れた実験室の慣例に従って、初期のキャリブレーションと比べた機器の感度の変化を、対照試料の応答感度の尺度を測定することによって補正することができる。測定用の試料は普通、乾燥粉末の形で用意される。すなわち、粒子がもともと液状媒体における分散液の形である場合、物質は液状媒体から分離されて乾燥される。分析のため、好適な量のそれぞれの粉末を、例えば、分析用の適切な厚さのポリプロピレンフィルム間に挟み込む。ありのままの結果は、必要であれば、補正して、マトリックスの影響吸収など及びスペクトル干渉を考慮に入れる。適切な補正が、例えば、上記のUNIQUANT登録商標手順で提案されている。測定すると、それぞれの金属の重量比が得られ、それは容易に分子量比に変換できる。本発明のポリマー組成物中のコア/シェル粒子は、平均粒径が300nm以下、好ましくは200nm以下、より好ましくは150nm以下である。ある特定のケースでは、平均粒径が100nm未満、特に好ましくは50nm未満である場合に、有利であることが分かった。通常、平均粒径は少なくとも1nm、又は場合によっては少なくとも3nmである。本明細書で使用する平均粒径という用語は、いわゆるContinデータ逆転アルゴリズムContindatainversionalgorithmで得られた強度加重粒径分布に基づいて計算されたD50メディアン径を示す。一般的に言えば、D50により強度加重粒度分布が2つの等しい部分に分割され、一方はD50よりサイズが小さく、一方はD50よりサイズが大きい。一般に、上で定義した平均粒径は、以下の手順にしたがって求められる。最初に、必要に応じて、コア/シェル粒子を、粒子が含まれていることのある媒体から分離する様々なコア/シェル粒子の製造方法があるので、生成物は種々の形態で、例えば、純粋な乾燥粒子として、又は好適な分散媒における懸濁液として入手可能であり得る。その後、純粋なコア/シェル粒子を、好ましくは動的光散乱法で粒径分布を求めるために使用する。これに関連して、ISONormParticlessizeanalysis-DynamicLightScatteringDLS,ISO22412:2008Eに記載されている方法に従うことが推奨される。この標準は、とりわけ、機器の場所セクション8.1.、システム確認試験セクション10、試料の要求条件セクション8.2.、測定手順セクション9.1~9.5及び9.7及び繰返し精度セクション11に関連した説明を示している。測定温度は普通は25°Cであり、使用されるそれぞれの分散媒の屈折率及び粘性係数は、少なくとも0.1の精度で知られているべきである。適切な温度平衡の後、槽の位置を、システムソフトウェアに従って最適な散乱光信号となるように調整すべきである。時間自己相関関数の収集を開始する前に、試料によって散乱される時間平均強度を5回記録する。測定ボリュームmeasuringvolume中を偶然に移動している塵粒子の起こりうる信号を取り除くために、強度しきい値である1.10×5回の測定の平均の平均散乱強度を設定できる。1次レーザー源減衰器primarylasersourceattenuatorは通常、システムソフトウェアによって調整され、好ましくは約10,000cpsの範囲に調整される。その後の時間自己相関関数の測定値上で設定された平均強度しきい値を超えるものは、無視すべきである。普通、測定は、それぞれ典型的な持続時間が数秒間でありかつ上で説明したしきい値基準に従ってシステムが受け入れる、ふさわしい数の自己相関関数の集団例えば、1セットが200の集団から構成される。次いで、時間自己相関関数の記録セット全体に対して、ソフトウェアパッケージとして入手可能なContinアルゴリズム通常、機器製造業者のソフトウェアパッケージに組み込まれているを用いて、データ分析を実施する。本発明による組成物の好ましい実施形態を表すある特定のコア/シェル粒子を、好適なコアシェル粒子の例としてこれから説明する。コア/シェル粒子の第1群は、少なくとも1つのコアを含み、前記コアは、少なくとも1種の金属M1と少なくとも1種の元素E1と任意選択的な少なくとも1種の金属M1’とからなる少なくとも1種の無機化合物C1を含みさらにより好ましくは、それから本質的になり、金属M1は、Zn、Ti、Zr、Ce及びそれらの組合せからなる群から選択され、前記元素E1が、酸素、フッ素、水素及びそれらの組合せからなる群から選択され、前記金属M1’存在する場合は金属M1以外の任意の金属であり、前記成分C1は、したがって金属M1の酸化物、オキシフルオリド又はオキシヒドロキシフルオリドからなる群から選択され、任意選択で金属M1’と組み合わされる。様々な化合物C1の混合物を使用できる。金属M1’が存在する場合、化合物C1中のドーパントとして存在しうるか、又は少なくとも1種の金属M1’と少なくとも1種の元素E1’とから構成される化合物C1’として存在しうる。その場合、E1’は、酸素、フッ素、水素及びそれらの組合せからなる群から選択され、したがって前記化合物C1’は、金属M1’の酸化物、オキシフルオリド又はオキシヒドロキシフルオリドからなる群から選択される。さらに、少なくとも1つのコアは、金属M1’を化合物C1中に例えば、ドーパントとして含むこと、そして化合物C1’の形で含むことが可能である。少なくとも1つのコアに関しての説明と同様に、本発明による組成物に用いるのに好適なコア/シェル粒子のシェルは、別の実施形態によれば、少なくとも1種の金属M2と1種の元素E2と任意選択的な少なくとも1種の金属M2’とからなる無機化合物C2を少なくとも含む好ましくはそれから本質的になる。金属M2は、Si、Mg、Ca、Sr及びそれらの組合せからなる群から選択され、E2は、酸素、フッ素、水素及びそれらの組合せからなる群から選択され、前記金属M2’は、金属M2以外の任意の他の金属であり好ましくは、ホウ素、アルミニウム、ナトリウム、リチウム、カリウム及びそれらの組合せからなる群から選択される、したがって、化合物C2は、金属M2の酸化物、フッ化物、オキシフルオリド及びオキシヒドロキシフルオリドからなる群から選択され、任意選択で金属M2’と組み合わされる。本発明において、ホウ素は金属と見なされる。種々の化合物C2の混合物を使用できる。金属M2’が存在する場合、化合物C2中のドーパントとして存在しうるか、又は少なくとも1種の金属M2’と少なくとも1種の元素E2’とから構成される化合物C2’として存在しうる。その場合、E2’は、酸素、フッ素、水素、及びそれらの組合せからなる群から選択され、したがって、前記化合物C2’は、金属M2’の酸化物、フッ化物、オキシフルオリド又はオキシヒドロキシフルオリドからなる群から選択される。さらに、少なくとも1つのコアは、金属M2’を、化合物C2中に例えば、ドーパントとして含むこと、そして化合物C2’の形で含むことが可能である。上で説明したコア及びシェルは、任意の可能な形で組み合わせて、本発明によるポリマー組成物に用いるのに適したコア/シェル粒子を生み出すことができる。ナノ粒子であるコア/シェル粒子を合成するための様々な技法が開発され、文献に記載されている。析出、グラフト化重合、マイクロエマルジョン、逆ミセルのゾル-ゲル縮合sol-gelcondensation又は交互吸着layer-by-Iayeradsorption技法を、所望の構造を実現するための好適な方法として挙げることができる。本発明においては、可能な限りコアをシェルで完全に包む合成方法が、好ましい。1つの取り組み方によれば、コア粒子とシェル粒子は別々に合成され、第2ステップにおいて、シェル粒子が適切な手順によってコア粒子に固定される。この取り組み方の好ましい実施形態によれば、コア粒子の表面は二官能性分子で改質されて、コア粒子表面上のシェル物質による被覆率が向上する。改質剤の二官能性により、コア粒子とシェル粒子とが結合する。Langmuir,2003,19,6993-7000に記載されている類似した取り組み方によれば、コロイド状粒子はその表面がポリビニルピロリドンPVP両親媒性の非イオンポリマーによって官能基化される。化学薬品によってコアを官能基化せずに、コア/シェルナノ粒子を作ることも可能である。例えば、コア及びシェル粒子上に反対の電荷を生じさせることができ、その後、それらは静電引力により結合して一緒になるAdv.Funct.Mat.2004,14,1089-1095。本発明によるコア/シェル粒子の好ましい合成の取り組み方は、いわゆる制御析出controlledprecipitationである。シェル物質の合成は、コア粒子の存在下で行う。コア粒子は核の役目を果たし、加水分解されたシェル物質がそれらのコア上に凝集する。反応物の濃度及びコアシェル/粒子の量によってシェルの厚さを制御できる。いわゆる交互技法layer-by-Iayertechniqueとして知られる別の技法では、陰イオン粒子及び陽イオン粒子の交互の層が、表面改質されたテンプレート分子templatemolecule上に不均一凝集によって付着する。そのような方法により、均質で高密度の被覆が形成される。前述の方法の反応物は、大きな粒子からトップダウンプロセスすなわち、粉砕で、又は小さな粒子原子、分子からボトムアッププロセスで製造できる。NanophaseTechnologiesCorporationUSAは、物理気相合成PhysicalVapourSynthesisPVS及びNanoArc商標合成NAS呼ばれる気相プラズマ合成vapourphaseplasmasynthesisを開発した。この方法によると、金属又は金属酸化物粉末又は固体棒であるを反応器に供給し、そこでプラズマエネルギーを用いて高温で蒸気を発生させる。酸素空気などの反応ガスを加える。その後すぐに、制御された速度で蒸気を冷却し、ナノ粒子を形成させる。非多孔質構造及び制御表面の化学的性質ゆえに、気相プラズマ法で合成されるナノ粒子は、液体媒体中に分散しやすく、得られる分散液は非常に安定していて、高濃度であっても低粘度であり、それゆえに取り扱いやすい。化学的見地からして、記載した方法を用いて製造できる多種多様なナノ粒子がある。例としては、ZnO並びにCeO2粒子紫外線保護用がある。ナノサイズのコア/シェル粒子の製造に関する簡潔な概説は、Kaleleetal.,CurrentSci.Vol.91,No.8,2006に示されている。Atouetal.,PhysicaE16,2003,179-189は、TiO2粒子上の酸化ケイ素層の調製方法を開示し、Siddiqueyetal.,Appliedsurfacesci.2552008,2419-2424は、高速マイクロ波照射法によるCeO2ナノ粒子のシリカコーティングについて記載している。上に挙げた国際公開第2008/019905号パンフレットは、ナノ粒子であるコア/シェル粒子の製造についても記載している。特定の生成物用の前述の方法の原理は、異なるコア及び/又は異なるシェルを有する他のコア/シェル粒子に適用できる。したがって、本発明によるコア/シェル粒子の好適な製造方法はそれ自体が知られており、文献に記載されているので、更なる詳細は本明細書には不要である。単なる例にすぎないが、CeO2-SiO2のコア/シェル粒子用の好適な方法の説明を、シリカ前駆体としてケイ酸ナトリウムを用いてここでいくらか詳細に示すことにする。分散液の全重量に対してCeO2含量が5重量となるように、水でCeO2ナノ粒子の希釈分散液を調製する。この分散液は、界面活性剤などの分散剤又は他の添加剤を含んでよく、またふさわしい分散方法例えば、超音波又は高せん断液体分散法high-shearliquiddispersionmethodsを含むを適切な時間用いる必要があることがある。コロイド系を安定化するため、金属酸化物粒子がその表面電荷の静電反発力によってコロイド的に安定するような範囲に、分散液のpHを調整することが必要なことがあるしかし、更なるステップには、系が不安定にされる仕方でpHを調整することが含まれうるので、この取り組み方は後に続く処理ステップにおいて限定的なものとなることがあることに注目すべきである。分散液は、例えば、CeO2がその場で生じる直接合成法の結果として得てもよく、又は固体CeO2粒子を再分散させて得てもよく、又は安定したCeO2水性分散液を使用してもよい。この水性分散液に、例えば、およそ8重量のNa2O及びおよそ27重量のSiO2を含むケイ酸ナトリウム分散液を、激しく機械攪拌を行いながら滴加する。混合物のpHは、およそ9の値に調整すべきである。いったんすべての試薬を加えたなら、混合物は、室温において激しい攪拌状態下で、例えば、24時間で反応がほぼ完了する状態にされる。溶媒の蒸発を避けるためにふさわしい注意を払うべきであるが、このことは実験器具供給業者laboratorysuppliersから入手できる密閉反応器を用いて容易に行うことができる。反応が完了した後、シリカで被覆されたCeO2粒子の安定した又は易分散性の懸濁液を得る。これは、任意選択的に、脱イオン水による希釈とその後の沈降及び上澄みの除去を繰り返して、精製できる。Si前駆体としてケイ酸ナトリウムを用いる代わりに、他の原料、例えば、市販のテトラエチルオルトシリケートTEOSを使用できる。この場合、コア物質は、超音波粉砕しながら、TEOSとエタノールとの混合物中に分散させることができる。脱イオン水及びアンモニアを加え、適切にpHを調整すると、例えば、超音波処理下おいて適切な時間で後続の反応を生じさせることができる。次いでエタノールを必要であれば水と一緒に系から取り除いて、所望の生成物を得る。特定の実施形態によれば、コア/シェル粒子bは、被覆され、かつ/又はグラフト化される。すなわち、シェルの外面を好適な化合物で被覆しかつ/又はグラフト化することによって改質する。そのような好適な化合物の中で、特に、C12~C24カルボン酸ステアリン酸など、高級脂肪酸及びワックス又はそれらの誘導体例えば、トリグリセリドなどのそれらのエステル、フッ素化物過フッ素化又は部分フッ素化C12~C24カルボン酸又はアルコール、過フッ素化又は部分フッ素化高級脂肪酸又は高級アルコールのようなもの;及び有機ケイ素化合物シリコーン油、有機アルコキシシラン、有機クロロシラン又はシラザンなどで、特に興味を引くのはシラン及びアルコキシシランであるを挙げることができる。被覆され、かつ/又はグラフト化されたコア/シェル粒子は、幾つかのケースでは、特にポリマー組成物が溶融加工によって調製された場合に有利であることが見いだされた。好適なシリコーン油及びシランとしては、特にジメチルポリシロキサン、メチルハイドロジェンポリシロキサン、メチルフェニルシロキサン及び環状ポリジメチルシロキサンがある。好適な変性シリコン油は、アルキル変性、ポリエーテル変性、アミノ変性、メルカプト変性、エポキシ変性及びフッ素変性されていてよい。例示的なアルコキシシランには、ビニルトリクロロシラン、ビニルトリメトキシシラン、ビニルトリエトキシシラン、メタクリロイルオキシプロピルトリエトキシシラン、クロロプロピルトリメトキシシラン、アミノプロピルトリメトキシシラン、アミノプロピルメチルジメトキシシラン、アミノプロピルトリエトキシシラン、メチルトリメトキシシラン、ジメチルジメトキシシラン、及びトリメチルメトキシシランがある。好適なアルコキシシランは、1~12個、好ましくは1~10個の炭素原子を有する過フッ素化又は部分フッ素化アルキル基も持っていてよい。一例として、ここではパーフルオロオクチルトリエトキシシランを挙げることができる。コア/シェル粒子の被覆方法はそれ自体知られており、文献に記載されている。例えば、コアシェル/粒子上に被覆する試剤を、水中又は有機溶媒中又は有機溶媒/水混合物中にコア/シェル粒子を含む分散液に加え、その混合物を撹拌する。あるいはまた、一方では水及び有機溶媒又は水又は有機溶媒のいずれかを含み、その一方で被覆材を含む媒体例えば、溶液に、コアシェル/粒子加え、その媒体を撹拌する。コア/シェル粒子のグラフト化の方法自体も知られており、文献に記載されている。湿式法と呼ばれることが多い1つの方法によれば、コアシェル/粒子にグラフトされる化合物は、水中又は有機溶媒中又は溶媒/水混合物中にコア/シェル粒子を含む分散液に、好ましくは反応触媒の存在下で加え、その混合物を撹拌する。あるいはまた、コア/シェル粒子は、ミキサー例えば、ヘンシェルミキサーなどを備えた容器中で撹拌することができ、グラフト化剤を吹き付け又は類似の手段によって加えることができる。好ましくは、触媒をさらに容器に加えて、グラフト反応を促進させる。その後、混合を続行して、グラフト化剤がコア/シェル粒子の表面にグラフトされるようにする。好適な方法の更なる詳細は、例えば、国際公開第03/104319号パンフレットに開示されている。本発明の組成物に有用なグラフト化コア/シェル粒子の好ましい製造方法は以下のように説明できる:コア粒子を例えば、水又はエタノール又はそれらの混合物のような好適な溶媒に分散させ、撹拌する。必要であれば、粒径は、好適な溶媒中で超音波処理又は粉砕により減少させることができ、シェルを形成する物質を、必要であれば、シェルをコア粒子上に析出させるのに適した触媒と一緒に加える。必要であれば、超音波処理を用いてゲル生成又は凝集を防ぐことができる。こうして得られたコア/シェル粒子は、以下のようにしてグラフト化できる:好適な溶媒例えば、エタノール/水混合物など中にコア/シェル粒子を含む希薄溶液最終的には、グラフト化剤の縮合を促進又は触媒する添加剤を含むに、好適な溶媒中にグラフト化剤を含む溶液を加える。滴加すなわち緩やかな添加が有利であろう。系を、適切な時間典型的には、数時間の範囲、例えば、12~48時間だけ撹拌し、その後、グラフト化されたコア/シェル粒子が浮遊する。浮遊を数回繰り返して、非グラフト化物質をグラフト化物質から分離し、グラフト化されたコア/シェル粒子をその後で回収し、乾燥させることができる。本発明によるポリマー組成物中のコア/シェル粒子の重量パーセントは、ポリマーの重量に対して少なくとも0.1重量、好ましくはポリマーの重量に対して少なくとも0.3重量、好ましくはポリマーの重量に対して1重量である。ポリマー組成物は、ポリマーの重量に対して100重量までのコア/シェル粒子を含んでもよい。普通、コア/シェル粒子の含量は、ポリマーの重量に対して75重量以下、より好ましくは50重量以下である。本発明によるある特定の実施形態では、コア/シェル粒子は、グラフト化せずに被覆するか、被覆せずにグラフト化するか、又はグラフト化と被覆を共に行う例えば、高級脂肪酸など被覆剤とアルコキシシランなどのグラフト化剤を組み合わせて用いる場合。被覆されかつ/又はグラフト化されたコア/シェル粒子bをポリマー組成物へ含有させることが、上に記載したように幾つのもケースで有利であることが見いだされたが、被覆もグラフト化もされていないコア/シェル粒子bをポリマー組成物へ含有させることによっても良好な結果が得られた。特に、この後に記載する水性混合法でポリマー組成物を調製した場合にそうであった。コア/シェル粒子は、様々な方法でポリマー組成物に含有させることができる。その方法は、ポリマー及びコアシェル粒子が水性系で混合される水性混合法であってよい。そのようなやり方は、ハロゲン化ポリマー、例えば、塩化ビニリデンポリマー又はフルオロポリマー格子及び非グラフト化コア/シェル粒子にとってたとえ、コア/シェル粒子もグラフト化されている場合でも有利であることが見いだされた。別の変形形態では、コア/シェル粒子及びポリマーは、溶融相法meltphaseprocessで、例えば、溶融押出又は類似の方法によって混合される。そのような方法は普通、特にグラフト化コア/シェル粒子を使用する場合、ポリアリーレンポリエーテル例えば、ポリスルホン、ポリフェニルスルホン又はポリエーテルスルホンのようなもの又はポリイミド又は熱加工可能なフルオロポリマーのようなポリマーに有利であるとはいえ、この方法は、非グラフト化コア/シェル粒子でも使用できる。前述のポリマーと本発明によるナノ粒子のコア/シェル粒子とを含む本発明によるポリマー組成物は、有利な特性プロファイルprofileofpropertiesを示し、そのおかげでポリマー組成物は特定用途に特に有用なものとなる。コア/シェル粒子は、ポリマーマトリックス中に良好に分散する。コア/シェルの性質ゆえに、コア物質の光触媒活性は好都合なことに減少する。このことはポリマー組成物の長期の安定性及び特性にとって有利である。驚くべき発見であるが、本発明によるコア/シェル物質は、透明ポリマーをマトリックス材として使用する場合のポリマー組成物の透明度を良好に維持する上でも有利である。透明という用語は、本明細書では、画像形成光image-forminglightを透過させることのできる組成物及び/又は物品を表現するのに用いられる。組成物を透過する画像の明瞭さは、透明度の尺度として使用できる。ある意味で、透明度は、組成物又は物品を通過する光線の進路の直線性に依存する。一般に、光が物質と相互作用すると、光は、反射、吸収、分散、及び/又は透過されうる。組成物又は物品は一般に、入射光のかなりの部分が組成物又は物品を透過する場合、透明であると描写される。物体は、光がほとんど通過しないか、又は実質的に通過しない場合不透明であると見なされる。物体は、いくらかの光が通過しても、コヒーレント画像がそれを通して見ることができるか又はコヒーレント画像が伝えられる仕方で通過するのでなければ、半透明と見なされる。典型的には、例えば、組成物又は物品中にある埋め込まれた粒子、欠陥又は粒子境界による散乱の結果として光が曲がりくねった経路で組成物又は物品を通る場合に、半透明性が生じる。本発明の組成物は、次の場合に可視光線を通すと言うことができる。1入射表面でかなりの量の入射光を反射しない場合すなわち、有利には50未満、好ましくは30未満、2かなりの量の入射光を吸収しない場合すなわち、有利には50未満、好ましくは30未満、そして3かなりの量の前記入射可視光線を散乱しない場合すなわち、有利には50未満、好ましくは30未満。ASTMD1746その全体を本明細書に援用するによれば、透明度は、小角光散乱によって求めることができる。光源は光線を発し、光線は入射ビームを試料に導くコリメーターを通過する。入射光ビームの強度Iiと、0.1°未満だけ逸れた透過光の強度Irを測定する。アパーチュアにより、反射光と散乱光又は逸れた光が検出器に到達しないようにされる。したがって透明度は、以下の式にしたがって百分率で表現される。本発明の組成物は、それ自体が透明でありうるか、又は有利には、コア/シェル粒子を含んでいない無充填の物品又はポリマーの透明度の、40を超える、好ましくは50を超える、より好ましくは60を超える、さらにより好ましくは65を超える、さらにより好ましくは70を超える、特に好ましくは80を超える透明度レベルを有する物品に例えば、押出法又は射出成形法又は被覆法によってすることができ、透明度はASTMD1746に従って測定し、100μmの厚さを有するシートで測定した場合のものである。液相系典型的には、例えば、ポリ塩化ビニリデン又はフルオロポリマーのポリマーエマルジョンである場合、シリカ好ましいシェル物質のゼロ電荷点lowpointofzerochargeにより、意図した用途での対象とするpH範囲において、分散媒中のコア物質のコロイド安定性を向上させることができる。そのような系におけるアルコキシシランのグラフト化は、ポリマー又は液状媒体との混和性をよくするためにコア/シェル粒子の表面特性を調整する方法となりうる。溶融加工可能なポリマーの場合、コア/シェル粒子のグラフト化は、マトリックスの表面特性を調整し、かつポリマー媒体中のコア/シェル粒子の混和性及び分散性を改善するための優れた方法である。本発明によるポリマー組成物は、成分a及びbのほかに、それぞれのポリマー組成物に関して当業者に知られている他の添加剤を含むことができる。単に例を示すためにすぎないが、分散剤、加工助剤などを挙げることができる。好適な添加剤並びにそのような添加剤の通常用いられる量は、当業者に知られている。存在する場合、上で定義した透明度に不利な影響を与えることのない添加剤が好ましい。兼ね備えた特性ゆえに、本発明によるポリマー組成物は、光起電産業及び食品包装及び医療包装産業に用いるのに特に役立つ。光起電モジュールは、もろい例えば、結晶シリコンウェーハから電気を生み出すための安定したパッケージシステムを必要とする。フルオロポリマーフィルムは、光起電モジュールパッケージにおいて幾つもの役割を果たし、引き続きそのことを行っている。光起電モジュールはその性質ゆえにできるだけ多量の日光にさらす必要がある。それゆえに、モジュールを支え保護するのに用いられる物質は、そのような暴露という処理に耐えなければならない。シリコンウェーハ及びそれに関連した電気接続は普通、架橋されたエチルビニルアセテートethylvinylacetateEVAマトリックスに埋め込まれる架橋プロセスは光起電力モジュールの積層プロセスと一緒に行われ、積層プロセスは、すべての活性保護物質を接着し、普通はおよそ150°Cでの約20~30分間の真空プロセスである。現在では、太陽放射が入射するモジュールの側面はほとんどの場合ガラスである。ガラスには、耐久性、剛性及び透明性がある。しかし、ガラスには、重いという不利な点があり、壊れる危険性も不利である。エネルギー密度が高くかつ低コストのもっと大きな光起電力アレイを作る傾向が増しているので、もっと薄くて軽いポリマーフィルムが関心を引いている。しかしながら、屋外寿命が長いと共に清澄又は透明であるという厳しい要件があるため、ほとんどの一般的なポリマー組成物は不適当である。本発明によるポリマー組成物、特にフルオロポリマーをベースにしたポリマー組成物は、そのような用途透明性と紫外線安定性を併せ持つに向いた特に有利な特徴スペクトルを示す。本発明によるポリマー組成物は、有利には光起電モジュールの背面にも使用できる。モジュールの背面は普通、ほとんどの場合にポリマーフィルムとラミネートとから構成される、バッキング層で覆われている。機能的には、バッキング層は、モジュールの寿命の期間中、封入材encapsulantに付着している間ずっと[PVモジュールをベースにした固いガラスの場合、25年より長い]、物理的防護、電気絶縁、湿気防止及びある状況では固有の色識別を行えるようにする。実施例1-グラフト化CeO2/SiO2コアシェル粒子の調製50グラムのCeO2EvonikのAdnano登録商標60CeO2を965グラムのエタノールと混合し、よく撹拌した。その後、分散液を30分間超音波処理し、その後で激しく攪拌しながら43.6グラムのテトラエトキシシランTEOSを加えた。1509グラムの水及び71.3グラムのアンモニア水を、激しく攪拌しながら加えた。その量をそれぞれ250mlの7個のフラスコに分配し、その同じものを超音波浴に6時間入れたが、加熱を避けるために並行して冷却した。こうして得られた7つの分散液を反応器に供給し、約10分間撹拌した。コア/シェルポリマーの分散液を得た。グラフト化ステップ:上に説明したようにして得たコアシェル/粒子を含む1428,5mlの分散液を反応器に入れ、1603mlのエタノールを6.5時間にわたって250ml/hでエアロゾルとして加えた。これにより、重量比が25/80の水/エタノール混合物を得た。その混合物を激しく攪拌しながらボルテックススターラー入れ、400滴の37重量塩酸40mlを2時間かけて滴加した。別個のフラスコで、400mlのエタノール中に10グラムのパーフルオロオクチルトリエトキシシランを含む溶液を調製した。フルオロシラン溶液をコア/シェル粒子の溶液に滴加し、その後ボルテックススターラーで24時間撹拌した。撹拌を停止した後、脱イオン水を加えた。これにより、グラフト化コア/シェル粒子が浮遊した。液相を反応器の弁を介して回収して浮遊した部分のみを保管した。脱イオン水を加えて非グラフト化部分デカントされて下部に残るをさらに取り出すことにより、固体回収部分を用いてこの手順を繰り返した。その後、下部部分を取り除き、コア/シェル粒子を回収した。こうして得た粉末を凍結乾燥機で48時間乾燥させ、その後、真空下において60°Cの温度で4時間乾燥させた。実施例2-グラフト化コアシェル/粒子を含むPVDC組成物数平均分子量を有するポリ塩化ビニリデンエマルジョンSolVinからDIOFAN登録商標A736として入手可能を、グラフト化の前に、実施例1に記載した手順で得られたコア/シェル粒子の水性分散液と、最終乾燥PVDC/コア/シェル組成物中でコア/シェルの固形分が5重量となるような量だけ混合した。また表2に示す他の粒子と混合した。すべての粒子は粒径が300nmより十分小さかった。透明度は、厚さが100μmのフィルムでASTMD1746に従って求めた。ヘーズはASTMD1003に従って求めた。結果を表2に示す。結果は、コア/シェル構造を持たない粒子と比べて、コア/シェル粒子の場合に得られる透明度及びへーズがきわめて改善されていることをはっきり示している。本発明による組成物の黄色度指数安定性も、先行技術の組成物よりも著しく優れていた。かりに本明細書に援用したいずれかの特許、特許出願、及び刊行物の開示が、本出願の記載と食い違って用語が不明確になることがある場合には、本説明が優先されるものとする。"